(57)【要約】  伝動ベルト（Ｂ）は、ベルト本体（１１）の少なくとも一部分が架橋ゴム組成物で形成されている。架橋ゴム組成物は、ゴム成分と、機械解繊されたセルロース系微細繊維とを含有する。機械解繊されたセルロース系微細繊維は、リグニンの含有量が１０質量％以上であり且つ繊維径の分布が５０ｎｍ以上３００ｎｍ以下の範囲を含む。
2021085054.tif 000002
【特許請求の範囲】
【請求項１】
ベルト本体の少なくとも一部分が架橋ゴム組成物で形成された伝動ベルトであって、
前記架橋ゴム組成物は、ゴム成分と、機械解繊されたセルロース系微細繊維とを含有し、
前記機械解繊されたセルロース系微細繊維は、リグニンの含有量が１０質量％以上であり且つ繊維径の分布が５０ｎｍ以上３００ｎｍ以下の範囲を含む伝動ベルト。
【請求項２】
請求項１に記載された伝動ベルトにおいて、
前記機械解繊されたセルロース系微細繊維がヘミセルロースを５質量％以上含む伝動ベルト。
【請求項３】
請求項２に記載された伝動ベルトにおいて、
前記機械解繊されたセルロース系微細繊維におけるヘミセルロースの含有量がリグニンの含有量よりも少ない伝動ベルト。
【請求項４】
請求項１乃至３のいずれかに記載された伝動ベルトにおいて、
前記架橋ゴム組成物における前記機械解繊されたセルロース系微細繊維の含有量が、前記ゴム成分１００質量部に対して１質量部以上６０質量部以下である伝動ベルト。
【請求項５】
請求項１乃至４のいずれかに記載された伝動ベルトにおいて、
前記架橋ゴム組成物がカーボンブラックを更に含有する伝動ベルト。
【請求項６】
請求項５に記載された伝動ベルトにおいて、
前記カーボンブラックがファーネスブラックを含む伝動ベルト。
【請求項７】
請求項５又は６に記載された伝動ベルトにおいて、
前記架橋ゴム組成物における前記カーボンブラックの含有量が、前記ゴム成分１００質量部に対して４０質量部以上８０質量部以下である伝動ベルト。
【請求項８】
請求項５乃至７のいずれかに記載された伝動ベルトにおいて、
前記架橋ゴム組成物における前記カーボンブラックの含有量が前記機械解繊されたセルロース系微細繊維の含有量よりも多い伝動ベルト。
【請求項９】
請求項８に記載された伝動ベルトにおいて、
前記架橋ゴム組成物における前記カーボンブラックの含有量の前記機械解繊されたセルロース系微細繊維の含有量に対する比が２．０以上１０以下である伝動ベルト。
【請求項１０】
請求項１乃至９のいずれかに記載された伝動ベルトにおいて、
前記架橋ゴム組成物がシリカを更に含有する伝動ベルト。
【請求項１１】
請求項１０に記載された伝動ベルトにおいて、
前記シリカが湿式沈降法シリカを含む伝動ベルト。
【請求項１２】
請求項１０又は１１に記載された伝動ベルトにおいて、
前記架橋ゴム組成物における前記シリカの含有量が、前記ゴム成分１００質量部に対して２０質量部以上６０質量部以下である伝動ベルト。
【請求項１３】
請求項１０乃至１２のいずれかに記載された伝動ベルトにおいて、
前記架橋ゴム組成物における前記シリカの含有量が前記機械解繊されたセルロース系微細繊維の含有量よりも多い伝動ベルト。
【請求項１４】
請求項１３に記載された伝動ベルトにおいて、
前記架橋ゴム組成物における前記シリカの含有量の前記機械解繊されたセルロース系微細繊維の含有量に対する比が１．０以上７．０以下である伝動ベルト。
【請求項１５】
ベルト本体の少なくとも一部分が架橋ゴム組成物で形成された伝動ベルトの製造方法であって、
前記架橋ゴム組成物の架橋前の未架橋ゴム組成物を調製する際に、ゴム成分と、リグニンの含有量が１０質量％以上であり且つ繊維径の分布が５０ｎｍ以上３００ｎｍ以下の範囲を含む機械解繊されたセルロース系微細繊維が有機溶剤に分散した分散液と、を混練しながら、前記有機溶剤を除去する伝動ベルトの製造方法。
【発明の詳細な説明】
【技術分野】
【０００１】
本発明は、伝動ベルト及びその製造方法に関する。
【背景技術】
【０００２】
セルロース系微細繊維を含有する架橋ゴム組成物でベルト本体が形成された伝動ベルトが知られている（例えば特許文献１及び２）。
【先行技術文献】
【特許文献】
【０００３】
【特許文献１】特開２０１９−１４３８１３号公報
【特許文献２】特許第６４２７３０２号公報
【発明の概要】
【０００４】
本発明は、ベルト本体の少なくとも一部分が架橋ゴム組成物で形成された伝動ベルトであって、前記架橋ゴム組成物は、ゴム成分と、機械解繊されたセルロース系微細繊維とを含有し、前記機械解繊されたセルロース系微細繊維は、リグニンの含有量が１０質量％以上であり且つ繊維径の分布が５０ｎｍ以上３００ｎｍ以下の範囲を含む。
【０００５】
本発明は、ベルト本体の少なくとも一部分が架橋ゴム組成物で形成された伝動ベルトの製造方法であって、前記架橋ゴム組成物の架橋前の未架橋ゴム組成物を調製する際に、ゴム成分と、リグニンの含有量が１０質量％以上であり且つ繊維径の分布が５０ｎｍ以上３００ｎｍ以下の範囲を含む機械解繊されたセルロース系微細繊維が有機溶剤に分散した分散液とを混練しながら、前記有機溶剤を除去するものである。
【図面の簡単な説明】
【０００６】
【図１Ａ】実施形態に係るダブルコグドＶベルトの一片の斜視図である。
【図１Ｂ】実施形態に係るダブルコグドＶベルトのベルト幅方向に沿った断面図である。
【図１Ｃ】実施形態に係るダブルコグドＶベルトのベルト長さ方向に沿った断面図である。
【発明を実施するための形態】
【０００７】
以下、実施形態について詳細に説明する。
【０００８】
図１Ａ〜Ｃは、実施形態に係るダブルコグドＶベルトＢ（伝動ベルト）を示す。実施形態に係るダブルコグドＶベルトＢは、例えば２輪車の変速装置における変速ベルトとして用いられる動力伝達部材である。実施形態に係るダブルコグドＶベルトＢは、例えば、ベルト長さが７００ｍｍ以上１４００ｍｍ以下、ベルト最大幅が１６ｍｍ以上４０ｍｍ以下、及びベルト最大厚さが８．０ｍｍ以上１８．０ｍｍ以下である。
【０００９】
実施形態に係るダブルコグドＶベルトＢは、エンドレスのゴム製のベルト本体１１を備える。ベルト本体１１は、ベルト幅方向に沿った断面形状が、ベルト内周側の等脚台形とベルト外周側の横長矩形とが積層されるように組み合わされた形状に形成されている。ベルト本体１１の両側の傾斜面は、プーリ接触部に構成されている。ベルト本体１１は、ベルト内周側の圧縮ゴム層１１１と、ベルト厚さ方向の中間部の接着ゴム層１１２と、ベルト外周側の伸張ゴム層１１３との３層で構成されている。ベルト本体１１の両側の傾斜面のプーリ接触部は、圧縮ゴム層１１１及び接着ゴム層１１２の両側面並びに伸張ゴム層１１３の両側面のベルト内周側の一部分で構成されている。
【００１０】
実施形態に係るダブルコグドＶベルトＢは、圧縮ゴム層１１１のベルト内周側の表面を被覆するように設けられた被覆布１２を備える。圧縮ゴム層１１１の内周には、ベルト長さ方向に沿った断面形状がサインカーブ状に形成された下コグ形成部１１１ａが一定ピッチで配設されている。そして、この下コグ形成部１１１ａが被覆布１２で被覆されて下コグ１３が構成されている。実施形態に係るダブルコグドＶベルトＢは、接着ゴム層１１２のベルト厚さ方向の中間部に埋設された心線１４を備える。心線１４は、周方向に沿ってベルト幅方向にピッチを有する螺旋を形成して延びるように設けられている。伸張ゴム層１１３の外周には、ベルト長さ方向に沿った断面形状が矩形状に形成された上コグ１５が一定ピッチで配設されている。
【００１１】
圧縮ゴム層１１１は、ゴム成分と、リグニンの含有量が１０質量％以上であり且つ繊維径の分布が５０ｎｍ以上３００ｎｍ以下の範囲を含む機械解繊されたセルロース系微細繊維（以下、「セルロース系微細繊維Ｘ」という。）とを含有する架橋ゴム組成物（以下、「架橋ゴム組成物Ａ」という。）で形成されている。架橋ゴム組成物Ａは、ゴム成分に、セルロース系微細繊維Ｘに加えて、各種のゴム配合剤が配合されて混練された未架橋ゴム組成物が加熱及び加圧されて架橋したものである。架橋ゴム組成物Ａは、ベルト幅方向の高弾性を得る観点から、列理方向がベルト幅方向及び反列理方向がベルト長さ方向にそれぞれ対応するように設けられていることが好ましい。
【００１２】
架橋ゴム組成物Ａのゴム成分としては、例えば、エチレン・プロピレンコポリマー（ＥＰＲ）、エチレン・プロピレン・ジエンターポリマー（ＥＰＤＭ）、エチレン・オクテンコポリマー、エチレン・ブテンコポリマーなどのエチレン−α−オレフィンエラストマー；クロロプレンゴム（ＣＲ）；クロロスルホン化ポリエチレンゴム（ＣＳＭ）；水素添加アクリロニトリルゴム（Ｈ−ＮＢＲ）等が挙げられる。ゴム成分は、これらのうちの１種のゴム又は２種以上のブレンドゴムであることが好ましく、架橋ゴム組成物Ａの高弾性を得る観点から、エチレン−α−オレフィンエラストマーを含むことがより好ましく、ＥＰＤＭを含むことが更に好ましい。
【００１３】
ゴム成分がエチレン−α−オレフィンエラストマーを含む場合、そのエチレン含量は、架橋ゴム組成物Ａの高弾性を得る観点から、好ましくは５０質量％以上６０質量％以下、より好ましくは５３質量％以上５５質量％以下である。ゴム成分がＥＰＤＭを含む場合、そのジエン成分は、架橋ゴム組成物Ａの高弾性を得る観点から、エチリデンノルボルネンであることが好ましく、同様の観点から、そのＥＮＢ含量は、好ましくは４．０質量％以上６．０質量％以下、より好ましくは４．４質量％以上４．６質量％以下である。
【００１４】
セルロース系微細繊維Ｘは、ゴム成分に分散して含有されている。セルロース系微細繊維Ｘは、機械的解繊手段により植物繊維を細かくほぐすことで得られる植物細胞壁の骨格成分で構成されたセルロース微細繊維を由来とする繊維材料である。セルロース系微細繊維Ｘの原料植物としては、例えば、木、竹、稲（稲わら）、じゃがいも、サトウキビ（バガス）、水草、海藻等が挙げられる。これらのうち木が好ましい。
【００１５】
セルロース系微細繊維Ｘは、リグニンが概ね除去されて機械解繊されたセルロース系微細繊維（以下、「セルロース系微細繊維Ｙ」という。）と比べると、リグニンの含有量が１０質量％以上と非常に高い。セルロース系微細繊維Ｘにおけるリグニンの含有量は、架橋ゴム組成物Ａの高弾性を得る観点から、好ましくは１０質量％以上４０質量％以下、より好ましくは１２質量％以上２０質量％以下である。
【００１６】
セルロース系微細繊維Ｘは、ヘミセルロースを含んでいてもよい。セルロース系微細繊維Ｘにおけるヘミセルロースの含有量は、架橋ゴム組成物Ａの高弾性を得る観点から、リグニンの含有量よりも少ないことが好ましい。セルロース系微細繊維Ｘにおけるヘミセルロースの含有量は、同様の観点から、好ましくは５質量％以上２５質量％以下、より好ましくは８質量％以上１５質量％以下である。
【００１７】
セルロース系微細繊維Ｘは、リグニンの含有量が高く、解繊度が低いため、繊維径の分布が広い。セルロース系微細繊維Ｘの繊維径の分布は、５０ｎｍ以上３００ｎｍ以下の範囲を含み、架橋ゴム組成物Ａの高弾性を得る観点から、好ましくは４０ｎｍ以上１０００ｎｍ以下の範囲を含み、より好ましくは３０ｎｍ以上５０００ｎｍ以下の範囲を含む。セルロース系微細繊維Ｘの繊維径の分布は、レーザー回折/散乱式粒子径分布測定により求められる。
【００１８】
また、セルロース系微細繊維Ｘは、同様の理由のために比較的太い。セルロース系微細繊維Ｘの平均繊維径は、架橋ゴム組成物Ａの高弾性を得る観点から、好ましくは５０ｎｍ以上３００ｎｍ以下である。セルロース系微細繊維Ｘの平均繊維径は、レーザー回折/散乱式粒子径分布測定により求められる。
【００１９】
セルロース系微細繊維Ｘの平均繊維長は、架橋ゴム組成物Ａの高弾性を得る観点から、好ましくは８００μｍ以下、より好ましくは５００μｍ以下である。セルロース系微細繊維Ｘの平均繊維長は、レーザー回折/散乱式粒子径分布測定により求められる。
【００２０】
セルロース系微細繊維Ｘには、機械解繊されたセルロース微細繊維自体、及びそれを化学修飾したものがある。セルロース系微細繊維Ｘは、これらのうちの一方又は両方を含むことが好ましい。
【００２１】
架橋ゴム組成物Ａにおけるセルロース系微細繊維Ｘの含有量は、架橋ゴム組成物Ａの高弾性を得る観点から、ゴム成分１００質量部に対して、好ましくは１質量部以上６０質量部以下、より好ましくは５質量部以上４０質量部以下、更に好ましくは７質量部以上１５質量部以下である。
【００２２】
なお、架橋ゴム組成物Ａは、セルロース系微細繊維Ｘに加えて、化学的解繊手段であるＴＥＭＰＯ酸化処理により解繊されたセルロース系微細繊維（以下、「セルロース系微細繊維Ｚ」という。）を含有していてもよい。
【００２３】
架橋ゴム組成物Ａは、ゴム成分に分散したカーボンブラックを含有していてもよい。カーボンブラックとしては、例えば、チャネルブラック；ＳＡＦ、ＩＳＡＦ、Ｎ−３３９、ＨＡＦ、Ｎ−３５１、ＭＡＦ、ＦＥＦ、ＳＲＦ、ＧＰＦ、ＥＣＦ、Ｎ−２３４などのファーネスブラック；ＦＴ、ＭＴなどのサーマルブラック；アセチレンブラック等が挙げられる。カーボンブラックは、これらのうちの１種又は２種以上を含むことが好ましく、架橋ゴム組成物Ａの高弾性を得る観点から、ファーネスブラックを含むことがより好ましく、ＨＡＦを含むことが更に好ましい。
【００２４】
架橋ゴム組成物Ａにおけるカーボンブラックの含有量は、優れた高負荷耐久性を得る観点から、ゴム成分１００質量部に対して、好ましくは４０質量部以上８０質量部以下、より好ましくは５０質量部以上７０質量部以下である。
【００２５】
架橋ゴム組成物Ａがカーボンブラックを含有する場合、架橋ゴム組成物Ａにおけるカーボンブラックの含有量は、架橋ゴム組成物Ａの高弾性を得る観点から、セルロース系微細繊維Ｘの含有量よりも多いことが好ましい。架橋ゴム組成物Ａにおけるカーボンブラックの含有量のセルロース系微細繊維Ｘの含有量に対する比（カーボンブラックの含有量／セルロース系微細繊維Ｘの含有量）は、同様の観点から、好ましくは２．０以上１０以下、より好ましくは５．０以上７．０以下である。
【００２６】
架橋ゴム組成物Ａは、ゴム成分に分散したシリカを含有していてもよい。シリカは、湿式沈降法で製造された湿式沈降法シリカを含むことが好ましい。架橋ゴム組成物Ａにおけるシリカの含有量は、ゴム成分１００質量部に対して、好ましくは２０質量部以上６０質量部以下、より好ましくは３０質量部以上５０質量部以下である。
【００２７】
架橋ゴム組成物Ａがシリカを含有する場合、架橋ゴム組成物Ａにおけるシリカの含有量は、架橋ゴム組成物Ａの高弾性を得る観点から、セルロース系微細繊維Ｘの含有量よりも多いことが好ましい。架橋ゴム組成物Ａにおけるシリカの含有量のセルロース系微細繊維Ｘの含有量に対する比（シリカの含有量／セルロース系微細繊維Ｘの含有量）は、同様の観点から、好ましくは１．０以上７．０以下、より好ましくは３．０以上５．０以下である。
【００２８】
架橋ゴム組成物Ａは、ゴム成分に分散した短繊維を含有していてもよい。短繊維は、ベルト幅方向の高弾性を得る観点から、ベルト幅方向に配向していることが好ましい。短繊維には、ベルト本体１１の圧縮ゴム層１１１に対する接着性を付与するためのＲＦＬ処理等の接着処理が施されていることが好ましい。
【００２９】
短繊維としては、例えば、パラ系アラミド短繊維（ポリパラフェニレンテレフタルアミド短繊維、コポリパラフェニレン-３，４’-オキシジフェニレンテレフタルアミド短繊維）、メタ系アラミド短繊維、ナイロン６６短繊維、ポリエステル短繊維、超高分子量ポリオレフィン短繊維、ポリパラフェニレンベンゾビスオキサゾール短繊維、ポリアリレート短繊維、綿、ガラス短繊維、炭素短繊維等が挙げられる。短繊維は、これらのうちの１種又は２種以上を含むことが好ましい。
【００３０】
短繊維の繊維長は、例えば１ｍｍ以上５ｍｍ以下である。短繊維の繊維径は、例えば５μｍ以上３０μｍ以下である。架橋ゴム組成物Ａにおける短繊維の含有量は、ゴム成分１００質量部に対して、例えば２５質量部以上４５質量部以下である。
【００３１】
架橋ゴム組成物Ａは、その他のゴム配合剤として、可塑剤、加工助剤、老化防止剤、架橋剤、共架橋剤、加硫促進剤、加硫促進助剤等を含有していてもよい。
【００３２】
接着ゴム層１１２及び伸張ゴム層１１３も、圧縮ゴム層１１１と同様に、ゴム成分に各種のゴム配合剤が配合されて混練された未架橋ゴム組成物が加熱及び加圧されて架橋した架橋ゴム組成物で形成されている。接着ゴム層１１２及び／又は伸張ゴム層１１３を形成する架橋ゴム組成物は、圧縮ゴム層１１１を形成する架橋ゴム組成物Ａと同一であってもよい。
【００３３】
被覆布１２は、例えば、綿、ポリアミド繊維、ポリエステル繊維、アラミド繊維等の糸で形成された織布、編物、不織布等で構成されている。被覆布１２には、ベルト本体１１の圧縮ゴム層１１１に対する接着性を付与するためのＲＦＬ処理等の接着処理が施されていることが好ましい。
【００３４】
心線１４は、ポリエステル繊維、ポリエチレンナフタレート繊維、アラミド繊維、ビニロン繊維等の撚糸で構成されている。心線１４には、ベルト本体１１の接着ゴム層１１２に対する接着性を付与するためのＲＦＬ処理等の接着処理が施されていることが好ましい。
【００３５】
以上の構成の実施形態に係るダブルコグドＶベルトＢによれば、ベルト本体１１を構成する圧縮ゴム層１１１を形成する架橋ゴム組成物Ａが含有するセルロース系微細繊維Ｘが、リグニンの含有量が１０質量％以上であり且つ繊維径の分布が５０ｎｍ以上３００ｎｍ以下の範囲を含むことにより、圧縮ゴム層１１１の高弾性を得ることができる。
【００３６】
実施形態に係るダブルコグドＶベルトＢの製造において、圧縮ゴム層１１１を形成する架橋ゴム組成物Ａの架橋前の未架橋ゴム組成物を調製する際には、ゴム成分と、リグニンの含有量が１０質量％以上であり且つ繊維径の分布が５０ｎｍ以上３００ｎｍ以下の範囲を含むセルロース系微細繊維Ｘが有機溶剤に分散した分散液とを混練しながら、加熱等して有機溶剤を除去することにより、ゴム成分にセルロース系微細繊維Ｘを高度に分散させることができる。
【００３７】
このとき用いる有機溶剤としては、例えば、プロピレングリコールモノメチルエーテルなどのエステル系有機溶剤；エタノール、イソプロピルアルコールなどの脂肪族飽和アルコール系有機溶剤；トルエン、キシレンなどの芳香族炭化水素系有機溶剤；ペンタン、ヘキサンなどの脂肪族炭化水素系有機溶剤；シクロヘキサン、メチルシクロヘキサンなどの脂環族炭化水素系有機溶剤；アセトン、メチルエチルケトンなどのケトン系有機溶剤等が挙げられる。有機溶剤は、これらのうちの１種又は２種以上を含むことが好ましく、ゴム成分へのセルロース系微細繊維Ｘの分散性を高める観点から、エステル系有機溶剤、脂肪族飽和アルコール系有機溶剤を含むことが好ましく、プロピレングリコールモノメチルエーテルを含むことがより好ましい。
【００３８】
化学解繊されたセルロース系微細繊維Ｚは、疎水化処理が施されることにより有機溶剤に分散可能となる。そして、疎水化処理が施されたセルロース系微細繊維Ｚが有機溶剤に分散した分散液をゴム成分に投入して混練するとともに、有機溶剤を除去することにより、ゴム成分にセルロース系微細繊維Ｚを分散させることができる。ところが、このとき、相溶化剤も添加して混練する必要があり、その添加量が多くなると、ゴム物性に悪影響が及ぶ虞がある。しかしながら、リグニンの含有量が多いセルロース系微細繊維Ｘが有機溶剤に分散した分散液を用いる場合には、かかる相溶化剤の添加が不要であり、そのため相溶化剤の添加によるゴム物性への悪影響を考慮する必要がない。
【００３９】
実施形態に係るダブルコグドＶベルトＢの製造には、その他について、従来から一般的に行われている公知の方法を適用することができる。
【００４０】
なお、上記実施形態では、ダブルコグドＶベルトＢとしたが、特にこれに限定されるものではなく、ベルト内周側のみに下コグが設けられたシングルコグドＶベルトであってもよく、また、コグが設けられていないローエッジＶベルトであってもよく、さらに、ラップドＶベルト、Ｖリブドベルト、平ベルト、歯付ベルトであってもよい。
【００４１】
上記実施形態では、ベルト内周側の表面を被覆する被覆布１２を備えた構成としたが、特にこれに限定されるものではなく、ベルト内周側の表面を被覆する被覆布１２に加えて、又は、ベルト内周側の表面を被覆する被覆布１２に代えて、ベルト外周側の表面を被覆する被覆布を備えた構成であってもよく、また、ベルト内周側及びベルト外周側の表面を被覆する被覆布を有さない構成であってもよい。
【実施例】
【００４２】
（架橋ゴム組成物）
以下の実施例１〜５及び比較例１〜５の架橋ゴム組成物を作製した。それぞれの構成については表１にも示す。【００４３】
＜実施例１＞
小型接線式密閉型混練機（ラボプラストミル  東洋精機社製）のチャンバー内に、ＥＰＤＭ（ＥＰ２４  ＪＳＲ社製、エチレン含量：５４質量％、ＥＮＢ含量：４．５質量％）と、セルロース系微細繊維Ｘがプロピレングリコールモノメチルエーテルに分散した分散液（リグノセルロースナノファイバーＵＣ５００  モリマシナリー社製  リグニン含有量：１２質量％、ヘミセルロース含有量：８質量％、繊維径の分布：３０ｎｍ以上５０００ｎｍ以下の範囲を含む、平均繊維径：２００ｎｍ、平均繊維長：３００μｍ）とを投入し、チャンバー内の温度を１００℃として、それらを混練しながら、プロピレングリコールモノメチルエーテルを除去した。分散液は、セルロース系微細繊維Ｘの含有量がＥＰＤＭ１００質量部に対して２０質量部となるように投入した。【００４４】
小型接線式密閉型混練機から混練物を取り出して、一旦オープンロールでシーティングし、その後、それを再び小型接線式密閉型混練機に投入し、そこに、ＥＰＤＭ１００質量部に対して、５質量部の酸化亜鉛、１質量部のステアリン酸、２質量部の老化防止剤ＭＢ、及び３質量部の架橋剤の有機過酸化物であるジクミルパーオキサイドを更に投入して混練した。【００４５】
小型接線式密閉型混練機から混練した未架橋ゴム組成物を取り出して、オープンロールでシーティングし、その後、それをプレス成形してシート状の架橋ゴム組成物を作製した。この架橋ゴム組成物を実施例１とした。【００４６】
＜実施例２＞
セルロース系微細繊維Ｘの含有量がＥＰＤＭ１００質量部に対して１０質量部となるように分散液を投入したことを除いて実施例１と同様にして作製した架橋ゴム組成物を実施例２とした。【００４７】
＜実施例３＞
セルロース系微細繊維Ｘの含有量がＥＰＤＭ１００質量部に対して５質量部となるように分散液を投入したことを除いて実施例１と同様にして作製した架橋ゴム組成物を実施例３とした。【００４８】
＜実施例４＞
ＥＰＤＭ１００質量部に対して６０質量部のカーボンブラックＨＡＦを更に投入したことを除いて実施例２と同様にして作製した架橋ゴム組成物を実施例４とした。【００４９】
＜実施例５＞
ＥＰＤＭ１００質量部に対して４０質量部の湿式沈降法シリカを更に投入したことを除いて実施例２と同様にして作製した架橋ゴム組成物を実施例５とした。【００５０】
＜比較例１＞
セルロース系微細繊維Ｘの分散剤を投入していない、したがって、セルロース系微細繊維Ｘを含有させていないことを除いて実施例１と同様にして作製した架橋ゴム組成物を比較例１とした。【００５１】
＜比較例２＞
セルロース系微細繊維Ｘの分散液に代えて、リグニンが除去されて機械解繊されたセルロース系微細繊維Ｙの分散剤（ビンフィス  スギノマシン社製  リグニン含有量：１質量％以下、ヘミセルロース含有量：１質量％以下、平均繊維径：１０ｎｍ以上５０ｎｍ以下）を用いたことを除いて実施例１と同様にして作製した架橋ゴム組成物を比較例２とした。【００５２】
＜比較例３＞
セルロース系微細繊維Ｘの分散液に代えて、化学解繊されたセルロース系微細繊維Ｚの分散液（レオクリスタ  第１工業製薬社製）を用いたことを除いて実施例１と同様にして作製した架橋ゴム組成物を比較例３とした。【００５３】
＜比較例４＞
セルロース系微細繊維Ｘの分散剤を投入していない、したがって、セルロース系微細繊維Ｘを含有させていないことを除いて実施例４と同様にして作製した架橋ゴム組成物を比較例４とした。【００５４】
＜比較例５＞
セルロース系微細繊維Ｘの分散剤を投入していない、したがって、セルロース系微細繊維Ｘを含有させていないことを除いて実施例５と同様にして作製した架橋ゴム組成物を比較例５とした。【００５５】
【表１】
2021085054.tif 000003
【００５６】
（試験方法）
実施例１〜５及び比較例１〜５のそれぞれについて、ＪＩＳＫ６３９４：２００７に基づいて、動歪１．０％及び周波数１０Ｈｚとして、２５℃での列理方向の貯蔵たて弾性係数Ｅ’（２５℃）、並びに１００℃での列理方向の貯蔵たて弾性係数Ｅ’（１００℃）及び損失正接ｔａｎδ（１００℃）を測定した。そして、各測定値について、比較例１の測定値を１としたときの相対値を求めた。【００５７】
（試験結果）
試験結果を表１に示す。表１によれば、セルロース系微細繊維Ｘを含有する実施例１〜５は、比較例１〜５よりも、著しく高弾性であり、且つ損失正接ｔａｎδが高くなって悪化するのも抑制されていることがわかる。
【産業上の利用可能性】
【００５８】
本発明は、伝動ベルト及びその製造方法の技術分野について有用である。
【符号の説明】
【００５９】
Ｂ  ダブルコグドＶドベルト（ローエッジＶベルト）
１１  ベルト本体
１１１  圧縮ゴム層
１１１ａ  下コグ形成部
１１２  接着ゴム層
１１３  伸張ゴム層
１２  被覆布
１３  下コグ
１４  心線
１５  上コグ
【図１Ａ】
2021085054.tif 000004
【図１Ｂ】
2021085054.tif 000005
【図１Ｃ】
2021085054.tif 000006
【手続補正書】
【提出日】令和3年3月24日(2021.3.24)
【手続補正１】
【補正対象書類名】特許請求の範囲
【補正対象項目名】全文
【補正方法】変更
【補正の内容】
【特許請求の範囲】
【請求項１】
ベルト本体の少なくとも一部分が架橋ゴム組成物で形成された伝動ベルトであって、
前記架橋ゴム組成物は、ゴム成分と、機械解繊されたセルロース系微細繊維とを含有し、
前記機械解繊されたセルロース系微細繊維は、リグニンの含有量が１０質量％以上であるとともに、ヘミセルロースを５質量％以上含み、且つヘミセルロースの含有量がリグニンの含有量よりも少なく、且つ繊維径の分布が５０ｎｍ以上３００ｎｍ以下の範囲を含む伝動ベルト。
【請求項２】
ベルト本体の少なくとも一部分が架橋ゴム組成物で形成された伝動ベルトであって、
前記架橋ゴム組成物は、エチレン−α−オレフィンエラストマーを含むゴム成分と、機械解繊されたセルロース系微細繊維とを含有し、
前記機械解繊されたセルロース系微細繊維は、リグニンの含有量が１０質量％以上であり且つ繊維径の分布が５０ｎｍ以上３００ｎｍ以下の範囲を含む伝動ベルト。
【請求項３】
ベルト本体の少なくとも一部分が架橋ゴム組成物で形成された伝動ベルトであって、
前記架橋ゴム組成物は、ゴム成分と、機械解繊されたセルロース系微細繊維とを含有し、
前記機械解繊されたセルロース系微細繊維は、リグニンの含有量が１０質量％以上であり且つ繊維径の分布が５０ｎｍ以上３００ｎｍ以下の範囲を含み、
前記架橋ゴム組成物における前記機械解繊されたセルロース系微細繊維の含有量が、前記ゴム成分１００質量部に対して７質量部以上である伝動ベルト。
【請求項４】
請求項２又は３に記載された伝動ベルトにおいて、
前記機械解繊されたセルロース系微細繊維がヘミセルロースを５質量％以上含む伝動ベルト。
【請求項５】
請求項４に記載された伝動ベルトにおいて、
前記機械解繊されたセルロース系微細繊維におけるヘミセルロースの含有量がリグニンの含有量よりも少ない伝動ベルト。
【請求項６】
請求項１又は２に記載された伝動ベルトにおいて、
前記架橋ゴム組成物における前記機械解繊されたセルロース系微細繊維の含有量が、前記ゴム成分１００質量部に対して１質量部以上６０質量部以下である伝動ベルト。
【請求項７】
請求項１乃至６のいずれかに記載された伝動ベルトにおいて、
前記架橋ゴム組成物がカーボンブラックを更に含有する伝動ベルト。
【請求項８】
請求項７に記載された伝動ベルトにおいて、
前記カーボンブラックがファーネスブラックを含む伝動ベルト。
【請求項９】
請求項７又は８に記載された伝動ベルトにおいて、
前記架橋ゴム組成物における前記カーボンブラックの含有量が、前記ゴム成分１００質量部に対して４０質量部以上８０質量部以下である伝動ベルト。
【請求項１０】
請求項７乃至９のいずれかに記載された伝動ベルトにおいて、
前記架橋ゴム組成物における前記カーボンブラックの含有量が前記機械解繊されたセルロース系微細繊維の含有量よりも多い伝動ベルト。
【請求項１１】
請求項１０に記載された伝動ベルトにおいて、
前記架橋ゴム組成物における前記カーボンブラックの含有量の前記機械解繊されたセルロース系微細繊維の含有量に対する比が２．０以上１０以下である伝動ベルト。
【請求項１２】
請求項１乃至１１のいずれかに記載された伝動ベルトにおいて、
前記架橋ゴム組成物がシリカを更に含有する伝動ベルト。
【請求項１３】
請求項１２に記載された伝動ベルトにおいて、
前記シリカが湿式沈降法シリカを含む伝動ベルト。
【請求項１４】
請求項１２又は１３に記載された伝動ベルトにおいて、
前記架橋ゴム組成物における前記シリカの含有量が、前記ゴム成分１００質量部に対して２０質量部以上６０質量部以下である伝動ベルト。
【請求項１５】
請求項１２乃至１４のいずれかに記載された伝動ベルトにおいて、
前記架橋ゴム組成物における前記シリカの含有量が前記機械解繊されたセルロース系微細繊維の含有量よりも多い伝動ベルト。
【請求項１６】
請求項１５に記載された伝動ベルトにおいて、
前記架橋ゴム組成物における前記シリカの含有量の前記機械解繊されたセルロース系微細繊維の含有量に対する比が１．０以上７．０以下である伝動ベルト。
【請求項１７】
請求項１乃至１６のいずれかに記載された伝動ベルトの製造方法であって、
前記架橋ゴム組成物の架橋前の未架橋ゴム組成物を調製する際に、ゴム成分と、リグニンの含有量が１０質量％以上であり且つ繊維径の分布が５０ｎｍ以上３００ｎｍ以下の範囲を含む機械解繊されたセルロース系微細繊維が有機溶剤に分散した分散液と、を混練しながら、前記有機溶剤を除去する伝動ベルトの製造方法。
【請求項１８】
ベルト本体の少なくとも一部分が架橋ゴム組成物で形成された伝動ベルトの製造方法であって、
前記架橋ゴム組成物の架橋前の未架橋ゴム組成物を調製する際に、ゴム成分と、リグニンの含有量が１０質量％以上であり且つ繊維径の分布が５０ｎｍ以上３００ｎｍ以下の範囲を含む機械解繊されたセルロース系微細繊維が有機溶剤に分散した分散液と、を混練しながら、前記有機溶剤を除去し、
前記有機溶剤は、エステル系有機溶剤及び脂肪族飽和アルコール系有機溶剤のうちの１種又は２種を含む伝動ベルトの製造方法。
【請求項１９】
請求項１８に記載された伝動ベルトの製造方法において、
前記有機溶剤がプロピレングリコールモノメチルエーテルを含む伝動ベルトの製造方法。
【手続補正書】
【提出日】令和3年9月6日(2021.9.6)
【手続補正１】
【補正対象書類名】特許請求の範囲
【補正対象項目名】全文
【補正方法】変更
【補正の内容】
【特許請求の範囲】
【請求項１】
ベルト本体の少なくとも一部分が架橋ゴム組成物で形成された伝動ベルトであって、
前記架橋ゴム組成物は、ゴム成分と、機械解繊されたセルロース系微細繊維とを含有し、
前記機械解繊されたセルロース系微細繊維は、リグニンの含有量が１０質量％以上であるとともに、ヘミセルロースを５質量％以上含み、且つヘミセルロースの含有量がリグニンの含有量よりも少なく、且つ繊維径の分布が５０ｎｍ以上３００ｎｍ以下の範囲を含む伝動ベルト。
【請求項２】
ベルト本体の少なくとも一部分が架橋ゴム組成物で形成された伝動ベルトであって、
前記架橋ゴム組成物は、エチレン−α−オレフィンエラストマーを含むゴム成分と、機械解繊されたセルロース系微細繊維とを含有し、
前記機械解繊されたセルロース系微細繊維は、リグニンの含有量が１０質量％以上であり且つ繊維径の分布が５０ｎｍ以上３００ｎｍ以下の範囲を含む伝動ベルト。
【請求項３】
ベルト本体の少なくとも一部分が架橋ゴム組成物で形成された伝動ベルトであって、
前記架橋ゴム組成物は、ゴム成分と、機械解繊されたセルロース系微細繊維とを含有し、
前記機械解繊されたセルロース系微細繊維は、リグニンの含有量が１０質量％以上であり且つ繊維径の分布が５０ｎｍ以上３００ｎｍ以下の範囲を含み、
前記架橋ゴム組成物における前記機械解繊されたセルロース系微細繊維の含有量が、前記ゴム成分１００質量部に対して７質量部以上である伝動ベルト。
【請求項４】
請求項２又は３に記載された伝動ベルトにおいて、
前記機械解繊されたセルロース系微細繊維がヘミセルロースを５質量％以上含む伝動ベルト。
【請求項５】
請求項４に記載された伝動ベルトにおいて、
前記機械解繊されたセルロース系微細繊維におけるヘミセルロースの含有量がリグニンの含有量よりも少ない伝動ベルト。
【請求項６】
請求項１又は２に記載された伝動ベルトにおいて、
前記架橋ゴム組成物における前記機械解繊されたセルロース系微細繊維の含有量が、前記ゴム成分１００質量部に対して１質量部以上６０質量部以下である伝動ベルト。
【請求項７】
請求項１乃至６のいずれかに記載された伝動ベルトにおいて、
前記架橋ゴム組成物がカーボンブラックを更に含有する伝動ベルト。
【請求項８】
請求項７に記載された伝動ベルトにおいて、
前記カーボンブラックがファーネスブラックを含む伝動ベルト。
【請求項９】
請求項７又は８に記載された伝動ベルトにおいて、
前記架橋ゴム組成物における前記カーボンブラックの含有量が、前記ゴム成分１００質量部に対して４０質量部以上８０質量部以下である伝動ベルト。
【請求項１０】
請求項７乃至９のいずれかに記載された伝動ベルトにおいて、
前記架橋ゴム組成物における前記カーボンブラックの含有量が前記機械解繊されたセルロース系微細繊維の含有量よりも多い伝動ベルト。
【請求項１１】
請求項１０に記載された伝動ベルトにおいて、
前記架橋ゴム組成物における前記カーボンブラックの含有量の前記機械解繊されたセルロース系微細繊維の含有量に対する比が２．０以上１０以下である伝動ベルト。
【請求項１２】
請求項１乃至１１のいずれかに記載された伝動ベルトにおいて、
前記架橋ゴム組成物がシリカを更に含有する伝動ベルト。
【請求項１３】
請求項１２に記載された伝動ベルトにおいて、
前記シリカが湿式沈降法シリカを含む伝動ベルト。
【請求項１４】
請求項１２又は１３に記載された伝動ベルトにおいて、
前記架橋ゴム組成物における前記シリカの含有量が、前記ゴム成分１００質量部に対して２０質量部以上６０質量部以下である伝動ベルト。
【請求項１５】
請求項１２乃至１４のいずれかに記載された伝動ベルトにおいて、
前記架橋ゴム組成物における前記シリカの含有量が前記機械解繊されたセルロース系微細繊維の含有量よりも多い伝動ベルト。
【請求項１６】
請求項１５に記載された伝動ベルトにおいて、
前記架橋ゴム組成物における前記シリカの含有量の前記機械解繊されたセルロース系微細繊維の含有量に対する比が１．０以上５．０以下である伝動ベルト。
【請求項１７】
請求項１乃至１６のいずれかに記載された伝動ベルトの製造方法であって、
前記架橋ゴム組成物の架橋前の未架橋ゴム組成物を調製する際に、ゴム成分と、リグニンの含有量が１０質量％以上であり且つ繊維径の分布が５０ｎｍ以上３００ｎｍ以下の範囲を含む機械解繊されたセルロース系微細繊維が有機溶剤に分散した分散液と、を混練しながら、前記有機溶剤を除去する伝動ベルトの製造方法。
【請求項１８】
ベルト本体の少なくとも一部分が架橋ゴム組成物で形成された伝動ベルトの製造方法であって、
前記架橋ゴム組成物の架橋前の未架橋ゴム組成物を調製する際に、ゴム成分と、リグニンの含有量が１０質量％以上であり且つ繊維径の分布が５０ｎｍ以上３００ｎｍ以下の範囲を含む機械解繊されたセルロース系微細繊維が有機溶剤に分散した分散液と、を混練しながら、前記有機溶剤を除去し、
前記有機溶剤は、エステル系有機溶剤及び脂肪族飽和アルコール系有機溶剤のうちの１種又は２種を含む伝動ベルトの製造方法。
【請求項１９】
請求項１８に記載された伝動ベルトの製造方法において、
前記有機溶剤がプロピレングリコールモノメチルエーテルを含む伝動ベルトの製造方法。
【国際調査報告】
2021085054.tif 000007
2021085054.tif 000008
2021085054.tif 000009
2021085054.tif 000010